(57)【特許請求の範囲】
【請求項１】
基材層の一方の面に少なくとも、接着剤層、アルミニウム箔層、アルミニウム保護層、接着樹脂層、シーラント層を順次積層したリチウムイオン電池用外装材において、
前記シーラント層が、ポリイミド樹脂、ポリアミドイミド樹脂及びポリエーテルイミド樹脂からなる群から選ばれる１種以上を含むイミド系樹脂層を有する多層構造であり、
前記アルミニウム保護層が、アニオン性ポリマー、該アニオン性ポリマーを架橋する架橋剤、リン化合物及び３価クロム化合物を含有する化成処理層であることを特徴とするリチウムイオン電池用外装材。
【請求項２】
前記シーラント層が、前記接着樹脂層側から順に、前記イミド系樹脂層とポリオレフィン樹脂層を有する多層構造である、請求項１に記載のリチウムイオン電池用外装材。
【請求項３】
前記シーラント層が、前記接着樹脂層側から順に、ポリオレフィン樹脂層、前記イミド系樹脂層及びポリオレフィン樹脂層を有する多層構造である、請求項１に記載のリチウムイオン電池用外装材。
【発明の詳細な説明】
【技術分野】
【０００１】
本発明は、リチウムイオン電池用外装材に関する。
【背景技術】
【０００２】
携帯電話、ノート型パソコンなどの携帯端末装置、ビデオカメラ、衛星、電気自動車などに用いられる電池としては、超薄型化、小型化が可能なリチウムイオン電池が盛んに開発されている。リチウムイオン電池の外装材には、金属板などをプレス成形し、円柱状もしくは直方体状などの形状に加工した金属製の缶タイプのものと、アルミニウム箔を利用したラミネートフィルム（例えば、耐熱性基材層／アルミニウム箔層／シーラント層のような構成）タイプのものの２種類がある。電池の外装材に金属製の缶を用いた場合には、電池自体の形状に制約が多くなる。これに対し、アルミニウム箔を利用したラミネートフィルムタイプの外装材は、形状を自由に選択でき、更に軽量化が図れる点で注目を集めている。
【０００３】
リチウムイオン電池は、電池内容物として正極材、負極材、及び正極材と負極材の短絡を防止するセパレーターと共に、炭酸プロピレン、炭酸エチレン、炭酸ジメチル、炭酸ジエチル、炭酸エチルメチルなどの浸透力を有する非プロトン性の溶媒に電解質（リチウム塩）を溶解した電解液、もしくは該電解液を含浸させたポリマーゲルからなる電解質層を含んでいる。このような浸透力を有する溶媒がリチウムイオン電池用外装材のシーラント層を通過すると、アルミニウム箔層とシーラント層間のラミネート強度が低下し、最終的に電解液が漏れ出すという問題があった。
また、電解質であるリチウム塩としては、ＬｉＰＦ６、ＬｉＢＦ４などの塩が用いられるが、これらの塩は加水分解反応によりフッ酸を発生する。そのため、リチウムイオン電池内に水が浸入すると電池内でフッ酸が発生し、外装材において金属面が腐食されたり、多層フィルムの各層間のラミネート強度が低下したりする問題がある。一方、ラミネートタイプのリチウムイオン電池用外装材は、その構成上、外部から水分が浸透するのを防ぐことが困難である。そのため、リチウムイオン電池用外装材には、アルミニウム箔にフッ酸による腐食を防止する機能を付与すること、アルミニウム箔層と耐熱性基材層もしくはアルミニウム箔層とシーラント層との層間密着強度を強める機能を付与することにより、内容物耐性（耐電解液性や耐フッ酸性）を持たせることが求められる。
【０００４】
そこで、電解液や、電解質であるリチウム塩の加水分解により発生するフッ酸の影響による、アルミニウム箔層とシーラント層間におけるデラミネーションを抑制するために、下記リチウムイオン電池用外装材が示されている。
（１）酸変性ポリオレフィン樹脂にイソシアネート樹脂硬化剤を添加した接着剤層と、ベーマイト処理されたアルミニウム箔層との組み合わせを用いるリチウムイオン電池用外装材（特許文献１）。
（２）厚さ９〜２００μｍのアルミニウム箔層の少なくともシーラント層側が表面処理され、該アルミニウム箔層とシーラント層の間に、イオン高分子錯体を有するアンカーコート層と、熱可塑性樹脂からなるサンド樹脂層を有するリチウムイオン電池用外装材（特許文献２）。
（３）厚さ９〜２００μｍのアルミニウム箔層の少なくともシーラント層側が表面処理され、該アルミニウム箔層とシーラント層の間に、カップリング剤からなるアンカーコート層と、熱可塑性樹脂からなるサンド樹脂層を有するリチウムイオン電池用外装材（特許文献３）。
【０００５】
ところで、近年、ハイブリット車や電気自動車などの大型車載用途にリチウムイオン電池を採用する動きが活発になっており、より高エネルギー密度、高出力密度の電池性能が求められるようになってきている。それに伴い、リチウムイオン電池用外装材に対する要求性能も高まってきている。リチウムイオン電池用外装材のシーラント層は電解液に直接触れる部分である。そのため、電池性能が高エネルギー密度、高出力密度となった場合、シーラント層は、電解液と下地のアルミニウム箔層の短絡を防止するために高い絶縁性が求められる。
【０００６】
また、リチウムイオン電池用外装材をエンボス成形して凹部を形成し、該凹部にリチウムイオン電池を収納するエンボスタイプのものは、エンボス成形の際に凹部のコーナー部分のシーラント層に亀裂が入ることがある。さらにシーラント層は、ヒートシール時の熱や圧力、或いは電解液注入工程などで加わる外力によって亀裂が入ることもある。シーラント層に亀裂が入ると、電池内部でアルミニウム箔面と電解液が短絡し、リチウムイオン電池自体の特性が保持できなくなる。
また、大型車載用途では、要求される耐用年数も十年以上となるため、長期間の使用においてもリチウムイオン電池としての性能を保持できる高い信頼性が必要となっている。前述したリチウムイオン電池用外装材（１）〜（３）は、そのような大型用途での長期間の使用についてはまだ信頼性が充分とは言えず、さらなる性能の向上が望まれている。
【先行技術文献】
【特許文献】
【０００７】
【特許文献１】特許第３７５５３７２号公報
【特許文献２】特開２００４−４２４７７号公報
【特許文献３】特開２００４−１４２３０２号公報
【発明の概要】
【発明が解決しようとする課題】
【０００８】
本発明は、車載などの大型用途にも適用可能な優れた絶縁性を有し、リチウムイオン電池における外装材のシーラント層に亀裂が入ったとしても、電解液とアルミニウム箔との短絡を抑制できるリチウムイオン電池用外装材の提供を目的とする。
【課題を解決するための手段】
【０００９】
本発明は、前記課題を解決するために以下の構成を採用した。
［１］基材層の一方の面に少なくとも、接着剤層、アルミニウム箔層、アルミニウム保護層、接着樹脂層、シーラント層を順次積層したリチウムイオン電池用外装材において、前記シーラント層が、ポリイミド樹脂、ポリアミドイミド樹脂及びポリエーテルイミド樹脂からなる群から選ばれる１種以上を含むイミド系樹脂層を有する多層構造であり、前記アルミニウム保護層が、アニオン性ポリマー、該アニオン性ポリマーを架橋する架橋剤、リン化合物及び３価クロム化合物を含有する化成処理層であることを特徴とするリチウムイオン電池用外装材。
［２］前記シーラント層が、前記接着樹脂層側から順に、前記イミド系樹脂層とポリオレフィン樹脂層を有する多層構造である、前記［１］に記載のリチウムイオン電池用外装材。
［３］前記シーラント層が、前記接着樹脂層側から順に、ポリオレフィン樹脂層、前記イミド系樹脂層及びポリオレフィン樹脂層を有する多層構造である、前記［１］に記載のリチウムイオン電池用外装材。
【発明の効果】
【００１０】
本発明のリチウムイオン電池用外装材は、車載などの大型用途にも適用可能な優れた絶縁性を有しており、万一、リチウムイオン電池における外装材のシーラント層に亀裂が入ったとしても、電解液とアルミニウム箔との短絡を抑制できる。
【図面の簡単な説明】
【００１１】
【図１】本発明のリチウムイオン電池用外装材の実施形態の一例を示した断面図である。
【図２】本発明のリチウムイオン電池用外装材の他の実施形態例を示した断面図である。
【発明を実施するための形態】
【００１２】
以下、本発明のリチウムイオン電池用外装材の実施形態の一例を示して詳細に説明する。
＜第１実施形態＞  
本実施形態のリチウムイオン電池用外装材１は、図１に示すように、基材層１１の一方の面に、接着剤層１２、アルミニウム箔層１３、アルミニウム保護層１４、接着樹脂層１５、シーラント層１６Ａが順次積層されている。
【００１３】
（基材層）
基材層１１は、リチウムイオン電池を製造する際のシール工程における耐熱性を付与し、加工や流通の際に起こりうるピンホールの発生を抑制する役割を果たす。
基材層１１としては、絶縁性を有する樹脂層が好ましい。該樹脂層としては、例えば、ポリエステルフィルム、ポリアミドフィルム、ポリプロピレンフィルムなどの延伸又は未延伸フィルムが挙げられる。なかでも、成形性、耐熱性、耐ピンホール性、絶縁性を向上させる点から、延伸ポリアミドフィルムや延伸ポリエステルフィルムが好ましい。
基材層１１は、単層であってもよく、複数層であってもよい。
【００１４】
基材層１１は、難燃剤、スリップ剤、アンチブロッキング剤、酸化防止剤、光安定剤、粘着付与剤などの添加剤が配合されていてもよい。スリップ剤としては、脂肪酸アミド（例えば、オレイン酸アミド、エルカ酸アミド、ステアリン酸アミド、ベヘニン酸アミド、エチレンビスオレイン酸アミド、エチレンビスエルカ酸アミドなど。）などが挙げられる。アンチブロッキング剤としては、シリカなどの各種フィラー系のアンチブロッキング剤が好ましい。添加剤は、１種を単独で使用してもよく、２種以上を併用してもよい。
基材層１１の厚さは、６〜４０μｍが好ましく、１０〜２５μｍがより好ましい。基材層１１の厚さが６μｍ以上であれば、耐ピンホール性、絶縁性が向上する。基材層の厚さが４０μｍ以下であれば、成形性が向上する。前記厚さは、基材層１１が多層フィルムである場合、その全体の厚さである。
【００１５】
（接着剤層）
接着剤層１２は、基材層１１とアルミニウム箔層１３を接着する層である。
接着剤層１２を構成する接着剤としては、ポリエステルポリオール、ポリエーテルポリオール、アクリルポリオールなどのポリオールを主剤とし、芳香族系や脂肪族系のイソシアネートを硬化剤とした２液硬化型のポリウレタン系接着剤が好ましい。該接着剤は塗工後に４０℃で４日以上のエージング処理を行うことで、主剤のポリオールのＯＨ基と、硬化剤のイソシアネートのＮＣＯ基が反応し、基材層１１とアルミニウム箔層１３を強固に接着する。 
主剤のＯＨ基に対する硬化剤のＮＣＯ基のモル比（ＮＣＯ／ＯＨ）は、１〜１０が好ましく、２〜５がより好ましい。
接着剤層１２の厚さは、１〜１０μｍが好ましく、３〜７μｍがより好ましい。
【００１６】
（アルミニウム箔層）
アルミニウム箔層１３としては、一般の軟質アルミニウム箔を用いることができ、さらに耐ピンホール性、及び成形時の延展性を付与できる点から、鉄を含むアルミニウム箔を用いることが好ましい。
アルミニウム箔（１００質量％）中の鉄の含有量は、０．１〜９．０質量％が好ましく、０．５〜２．０質量％がより好ましい。鉄の含有量が０．１％以上であれば耐ピンホール性、延展性が向上する。鉄の含有量が９．０％以下であれば、柔軟性が向上する。
アルミニウム箔層１３の厚さは、バリア性、耐ピンホール性、加工性の点から９〜２００μｍが好ましく、１５〜１５０μｍがより好ましい。
従って、アルミニウム箔層１３は、厚さ１５〜１５０μｍの軟質アルミニウム箔からなることが好ましい。
【００１７】
アルミニウム箔層１３は、耐電解液性の点から、脱脂処理を施したアルミニウム箔を用いることが好ましい。また、脱脂処理により、表面をエッチングしたアルミニウム箔を用いてもよいが、製造工程の簡便化の観点から、表面をエッチングしていないアルミニウム箔を用いることが好ましい。
脱脂処理としては、大きく区分するとウェットタイプとドライタイプに分けられ、製造工程の簡便化の点から、ドライタイプが好ましい。
【００１８】
ドライタイプの脱脂処理としては、例えば、アルミニウムを焼鈍処理する工程において、その処理時間を長くすることで脱脂処理を行う方法が挙げられる。また、該脱脂処理のほかにも、フレーム処理やコロナ処理などが挙げられる。さらには、特定波長の紫外線を照射して発生する活性酸素により、汚染物質を酸化分解・除去する脱脂処理も挙げられる。
【００１９】
ウェットタイプの脱脂処理としては、例えば、酸脱脂やアルカリ脱脂などが挙げられる。
酸脱脂に使用する酸としては、例えば、硫酸、硝酸、塩酸、フッ酸などの無機酸が挙げられる。これらの酸は、１種を単独で使用してもよく、２種以上を併用してもよい。
アルカリ脱脂に使用するアルカリとしては、例えば、エッチング効果が高いものとして水酸化ナトリウムなどが挙げられる。また、弱アルカリ系や界面活性剤を配合したものが挙げられる。
ウェットタイプの脱脂処理は、浸漬法やスプレー法で行われる。
【００２０】
本発明においては、前述したウェットタイプの脱脂処理や、エッチングレベルまでの処理を施さなくても、ドライタイプの脱脂処理で充分な耐電解液性が得られる。すなわち、アルミニウムを軟質化するために施される焼鈍処理の際に、同時に行われる脱脂処理程度でも充分な耐電解液性が得られる。
【００２１】
（アルミニウム保護層）
アルミニウム保護層１４は、アルミニウム箔層１３と接着樹脂層１５を強固に密着させると共に、アルミニウム箔層１３を、電解液や電解液から発生するフッ酸から保護する役割を果たす
アルミニウム保護層１４は、アニオン性ポリマー、該アニオン性ポリマーを架橋する架橋剤、リン化合物及び３価クロム化合物を含有する化成処理層であることが好ましい。
【００２２】
アニオン性ポリマーとしては、カルボキシル基を有するポリカルボン酸ポリマーが好ましい。ポリカルボン酸ポリマーとしては、例えば、ポリカルボン酸もしくはその塩、又はポリカルボン酸もしくはその塩を主成分とする共重合体が挙げられる。前記「ポリカルボン酸もしくはその塩を主成分とする」とは、ポリカルボン酸ポリマーの重合に用いる全モノマー１００モル％に対して、ポリカルボン酸もしくはその塩のモノマーが５０モル％以上であることを意味する。
ポリカルボン酸もしくはその塩としては、例えば、ポリ（メタ）アクリル酸もしくはその塩などが挙げられる。塩としては、例えば、アンモニウム塩、ナトリウム塩などが挙げられる。
アニオン性ポリマーは、１種を単独で使用してもよく、２種以上を併用してもよい。
【００２３】
共重合体の重合に用いられる他の成分としては、例えば、メチル基、エチル基、ｎ−プロピル基、ｉ−プロピル基、ｎ−ブチル基、ｉ−ブチル基、ｔ−ブチル基、２−エチルヘキシル基、シクロヘキシル基などのアルキル基を有するアルキル（メタ）アクリレート系モノマー；（メタ）アクリルアミド、Ｎ−アルキル（メタ）アクリルアミドやＮ，Ｎ−ジアルキル（メタ）アクリルアミド（アルキル基としては、メチル基、エチル基、ｎ−プロピル基、ｉ−プロピル基、ｎ−ブチル基、ｉ−ブチル基、ｔ−ブチル基、２−エチルヘキシル基、シクロヘキシル基など）、Ｎ−アルコキシ（メタ）アクリルアミドやＮ，Ｎ−ジアルコキシ（メタ）アクリルアミド、（アルコキシ基としては、メトキシ基、エトキシ基、ブトキシ基、イソブトキシ基など）、Ｎ−メチロール（メタ）アクリルアミド、Ｎ−フェニル（メタ）アクリルアミドなどのアミド基含有モノマー；２−ヒドロキシエチル（メタ）アクリレート、２−ヒドロキシプロピル（メタ）アクリレートなどの水酸基含有モノマー；グリシジル（メタ）アクリレート、アリルグリシジルエーテルなどのグリシジル基含有モノマー；（メタ）アクリロキシプロピルトリメトキシシラン、（メタ）アクリロキシプロピルトリエトキシランなどのシラン含有モノマー；（メタ）アクリロキシプロピルイソシアネートなどのイソシアネート基含有モノマーなどが挙げられる。
【００２４】
架橋剤は、アニオン性ポリマーを架橋する架橋剤である。
架橋剤としては、イソシアネート基、グリシジル基、カルボキシル基、オキサゾリン基のいずれかの官能基を有する化合物の１種以上が挙げられる。
【００２５】
イソシアネート基を有する化合物としては、例えば、トリレンジイソシアネート、キシリレンジイソシアネート又はその水素添加物；ヘキサメチレンジイソシアネート、４，４’−ジフェニルメタンジイソシアネート又はその水素添加物；イソホロンジイソシアネートなどのジイソシアネート類、又はこれらイソシアネート類をトリメチロールプロパンなどの多価アルコールと反応させたアダクト体や、水と反応させることで得られたビューレット体；三量体であるイソシアヌレート体などのポリイソシアネート類、又はこれらポリイソシアネート類をアルコール類、ラクタム類、オキシム類などでブロック化させたブロックポリイソシアネートなどが挙げられる。
【００２６】
グリシジル基を有する化合物としては、例えば、エチレングリコール、ジエチレングリコール、トリエチレングリコール、ポリエチレングリコール、プロピレングリコール、ジプロピレングリコール、トリプロピレングリコール、ポリプロピレングリコール、１，４−ブタンジオール、１，６−ヘキサンジオール、ネオペンチルグリコールなどのグリコール類とエピクロルヒドリンを作用させたエポキシ化合物；グリセリン、ポリグリセリン、トリメチロールプロパン、ペンタエリスリトール、ソルビトールなどの多価アルコール類とエピクロルヒドリンを作用させたエポキシ化合物；フタル酸テレフタル酸、シュウ酸、アジピン酸などのジカルボン酸とエピクロルヒドリンとを作用させたエポキシ化合物などが挙げられる。
【００２７】
カルボキシル基を有する化合物としては、例えば、各種脂肪族あるいは芳香族ジカルボン酸などが挙げられる。具体的には、ポリ（メタ）アクリル酸やポリ（メタ）アクリル酸が挙げられ、それらのアルカリ（土類）金属塩を用いてもよい。
【００２８】
オキサゾリン基を有する化合物は、例えば、オキサゾリン基含有ポリマー、オキサゾリンユニットを２つ以上有する低分子化合物が挙げられる。前記低分子化合物とは、分子量が１０００以下の化合物を意味する。
オキサゾリン基含有ポリマーとしては、イソプロペニルオキサゾリンなどのオキサゾリン基含有モノマーを重合したポリマー、該オキサゾリン基含有モノマーと他の重合性モノマーとの共重合体が挙げられる。同様に、オキサゾリンユニットを２つ以上有する低分子化合物は、前記オキサゾリン基含有モノマーに由来するユニットを２つ以上有する低分子化合物、前記オキサゾリン基含有モノマーに由来するユニットを２つ以上と、他の重合性モノマーに由来するユニットを１つ以上有する低分子化合物が挙げられる。
前記他の重合性モノマーとしては、例えば、（メタ）アクリル酸、（メタ）アクリル酸アルキルエステル、（メタ）アクリル酸ヒドロキシアルキルなどのアクリル系モノマーが挙げられる。
架橋剤は、１種を単独で使用してもよく、２種以上を併用してもよい。
【００２９】
架橋剤には、架橋点をシロキサン結合にすることができる点から、シランカップリング剤を併用することが好ましい。
シランカップリング剤としては、例えば、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシラン、γ−イソシアナートプロピルトリエトキシシランが挙げられる。
【００３０】
アルミニウム保護層１４は、アニオン性ポリマーと架橋剤を組み合わせることで、接着樹脂層１５とアルミニウム箔層１３の密着性を確保した上で、耐電解液性、耐フッ酸性を向上させることができる。
電解液と接触した場合の接着樹脂層１５とアルミニウム箔層１３との密着性は、アルミニウム保護層１４と接着樹脂層１５間での密着力が特に重要である。接着樹脂層１５は、シーラント層１６Ａとの密着性、水分透過性の低さなどの要求特性から、ポリオレフィン系の接着樹脂が好適に用いられるが、該接着樹脂は金属との密着力があまり高くない。しかし、アルミニウム保護層１４を前述の化成処理層とすれば、極性基を有するアニオン性ポリマーを用いることで、接着樹脂層１５との密着力を向上させることができる。また、アニオン性ポリマーに架橋剤を組み合わせることで、三次元網目構造が構築される。これにより、耐水性が向上し、また電解液、フッ酸の浸透を遅らせることで耐電解液性、耐フッ酸性が向上する。特に、カルボン酸とオキサゾリン基は反応性が良く、副生成物も発生しないため、緻密な架橋構造を形成できる点で有効である。
【００３１】
リン化合物としては、リン酸又はリン酸塩などが挙げられる。具体的には、例えば、オルトリン酸、ピロリン酸、メタリン酸、又はこれらのアルカリ金属塩やアンモニウム塩が挙げられる。また、その他にも、リン酸アルミニウムやリン酸チタンなどの各種塩を用いてもよい。リン化合物は、機能発現の点から、トリメタリン酸、テトラメタリン酸、ヘキサメタリン酸、ウルトラメタリン酸などの縮合リン酸、又はこれらのアルカリ金属塩やアンモニウム塩（縮合リン酸塩）が好ましい。また、リン化合物は、水溶性の塩であることが好ましい。
【００３２】
リン化合物は、アルミニウムに対するキレート作用があるため、アルミニウム保護層１４とアルミニウム箔層１３との密着性を向上させる。また、フッ酸の影響で溶出したアルミニウムイオンを捕獲（すなわち、不動態の形成）できるため耐電解液性が向上する。また、低温でもリン酸の脱水縮合が起こりやすいため、アルミニウム保護層１４の凝集力が向上し、リチウム電池用包材１の強度物性が向上する。
【００３３】
３価クロム化合物としては、硝酸クロム（III）、フッ化クロム（III）、硫酸クロム（III）、酢酸クロム（III）、シュウ酸クロム（III）、重リン酸クロム（III）、塩化クロム（III）、硫酸カリウムクロム（III）などが挙げられる。なかでも、アルミニウム保護層１４を形成する際に、アルミニウム箔層１３のエッチング作用を担うことができる点から、フッ化クロム（III）、硫酸クロム（III）、硫酸カリウムクロム（III）が好ましい。
【００３４】
（接着樹脂層）
接着樹脂層１５は、シーラント層１６Ａと、アルミニウム保護層１４が形成されたアルミニウム箔層１３とを接着する層である。接着樹脂層１５を構成する樹脂としては、ポリオレフィン樹脂を酸でグラフト変性させた酸変性ポリオレフィン系樹脂が好ましい。
ポリオレフィン樹脂としては、例えば、低密度、中密度、高密度のポリエチレン；エチレン−αオレフィン共重合体；ホモ、ブロック、又はランダムポリプロピレン；プロピレン−αオレフィン共重合体などが挙げられる。該ポリオレフィン樹脂は、１種を単独で使用してもよく、２種以上を併用してもよい。
グラフト変性する酸としては、カルボン酸、エポキシ化合物、酸無水物などが挙げられ、無水マレイン酸が好ましい。
接着樹脂層１５としては、ポリオレフィン樹脂を無水マレイン酸でグラフト変性させた、無水マレイン酸変性ポリオレフィン樹脂が好ましい。
【００３５】
接着樹脂層１５は、前記樹脂を有機溶媒に分散させたディスパージョンタイプの接着樹脂液を用いて形成してもよい。該接着樹脂液を用いれば、接着に有効な各種添加剤、イソシアネート化合物又はその誘導体、及びシランカップリング剤を配合することが可能になる。
接着樹脂層１５の厚さは１〜４０μｍが好ましく、５〜２０μｍがより好ましい。
【００３６】
（シーラント層）
シーラント層１６Ａは、リチウムイオン電池用外装材１の内層となる。本実施形態のシーラント層１６Ａは、接着樹脂層１５側から順に、イミド系樹脂層１６ａとポリオレフィン樹脂層１６ｂを有する多層構造である。
イミド系樹脂層１６ａは、ポリイミド樹脂、ポリアミドイミド樹脂及びポリエーテルイミド樹脂からなる群から選ばれる１種以上を含む樹脂層である。すなわち、イミド系樹脂層１６ａは、絶縁性に優れ、また融点が高い樹脂層である。
【００３７】
イミド系樹脂層１６ａは、ヒートシールの際の熱などで溶けることがないように、融点が２５０℃以上であることが好ましい。
また、イミド系樹脂層１６ａは、亀裂が入ることをより高度に抑制するため、機械強度が高いことが好ましい。
【００３８】
ポリオレフィン樹脂層１６ｂは、熱溶着性のフィルムからなる層である。ポリオレフィン樹脂としては、接着樹脂層１５の説明において例示した各種ポリオレフィン樹脂の中から、１種以上を選択して使用できる。熱溶着性フィルム１６ｂは、単層フィルムであってもよく、多層フィルムであってもよい。また、例えば、防湿性を付与する目的で、エチレン−環状オレフィン共重合体やポリメチルペンテンなどの樹脂を介在させた多層フィルムを用いてもよい。
さらに、ポリオレフィン樹脂層１６ｂは、各種添加剤、例えば、難燃剤、スリップ剤、アンチブロッキング剤、酸化防止剤、光安定剤、粘着付与剤などが配合されていてもよい。
【００３９】
シーラント層１６Ａは、前述したように、絶縁性に優れ、高融点であるイミド系樹脂層１６ａと、熱溶着性を有するポリオレフィン樹脂層１６ｂを有する多層構造を有しているため、ヒートシール性を保持しつつ、外装材のアルミニウム箔と電池の内容物との絶縁性を保持することができる。これは、イミド系樹脂層１６ａに亀裂が入りにくいためである。つまり、ポリオレフィン樹脂層１６ｂに外力などによって亀裂が入った場合でも、イミド系樹脂層１６ａには亀裂が入ることが抑制されるため、外装材のアルミニウム箔と電池内容物との短絡を抑制できる。
【００４０】
シーラント層１６Ａの厚さは、イミド系樹脂層１６ａとポリオレフィン樹脂層１６ｂの合計で、１０〜１００μｍが好ましく、２０〜５０μｍがより好ましい。
イミド系樹脂層１６ａの厚さは、１〜９９μｍが好ましく、１０〜４０μｍがより好ましい。
ポリオレフィン樹脂層１６ｂの厚さは、１〜９９μｍが好ましく、１０〜４０μｍがより好ましい。
【００４１】
（製造方法）
次に、前記リチウムイオン電池用外装材１の製造方法について記載する。ただし、リチウムイオン電池用外装材１の製造方法は、以下に示す方法には限定されない。リチウムイオン電池用外装材１の製造方法としては、例えば、下記工程（Ｉ）〜（III）を有する方法が挙げられる。
（Ｉ）アルミニウム箔層１３上にアルミニウム保護層１４を形成する工程。
（II）アルミニウム箔層１３のアルミニウム保護層１４と反対側に、接着剤層１２を介して基材層１１を積層する工程。
（III）アルミニウム箔層１３のアルミニウム保護層１４側に、接着樹脂層１５を介してシーラント層を積層する工程。
【００４２】
工程（Ｉ）（アルミニウム箔層へのアルミニウム保護層の積層工程）：
前述したアニオン性ポリマー、架橋剤、リン化合物及び３価クロム化合物を含有する組成物を、アルミニウム箔層１３上に塗工し、乾燥・硬化・焼き付けを行い、アルミニウム保護層１４を形成する。
前記組成物の塗工方法としては、公知の塗工方法が用いられ、例えば、グラビアコーター、グラビアリバースコーター、ロールコーター、リバースロールコーター、ダイコーター、バーコーター、キスコーター、コンマコーターなどが挙げられる。
なお、アルミニウム箔層１３は、未処理のアルミニウム箔を用いても充分機能を満足することができるが、ウェットタイプ又はドライタイプにて脱脂もしくはエッチング処理を施したアルミニウム箔を用いてもよい。
【００４３】
工程（II）（基材層とアルミニウム箔層の貼り合わせ工程）：
アルミニウム保護層１４を積層したアルミニウム箔層１３のアルミニウム保護層１４とは反対側に、接着剤層１２を介して基材層１１を貼り合わせる。貼り合わせの方法としては、ドライラミネーション、ノンソルベントラミネーション、ウェットラミネーションなどの手法が挙げられる。また、接着剤層１２を形成する接着剤としては、前述したようにポリウレタン系接着剤が好ましい。
これにより、基材層１１、接着剤層１２、アルミニウム箔層１３及びアルミニウム保護層１４からなる積層体が得られる。
【００４４】
工程（III）（シーラント層の積層工程）：
前記積層体のアルミニウム保護層１４上に、接着樹脂層１５を介してシーラント層１６Ａを積層する。シーラント層１６Ａの積層は、アルミニウム保護層１４上にイミド系樹脂層１６ａを積層した後、該イミド系樹脂層１６ａ上にポリオレフィン樹脂層１６ｂを順次積層する方法であってもよく、予めイミド系樹脂層１６ａとポリオレフィン樹脂層１６ｂを積層した積層フィルムを作成し、該積層フィルムをアルミニウム保護層１４上に積層する方法であってもよい。
積層方法は、特に限定されず、ウェットラミネーション、共押し出しラミネーション、押し出しラミネーション、ドライラミネーション、ホットメルトラミネーション、ノンソルベントラミネーション、ヒートラミネーションなどが挙げられる。例えば、フィルム同士を加熱ラミネート融着させる方法、前述したポリウレタン系接着剤やホットメルト接着剤を用いて積層する方法、それぞれの樹脂層を形成するポリマー溶融体を順次キャスト又は押し出し成膜する方法、などが挙げられる。
【００４５】
＜第２実施形態＞  
次に、本発明のリチウムイオン電池用外装材の他の実施形態例であるリチウムイオン電池用外装材２について説明する。リチウムイオン電池用外装材２においてリチウムイオン電池用外装材１と同じ部分については、同符号を付して説明を省略する。
本実施形態のリチウムイオン電池用外装材２は、図２に示すように、基材層１１の一方の面に、接着剤層１２、アルミニウム箔層１３、アルミニウム保護層１４、接着樹脂層１５、シーラント層１６Ｂが順次積層されている。すなわち、リチウムイオン電池用外装材２は、シーラント層１６Ｂ以外は、リチウムイオン電池用外装材１と同様の構成である。
【００４６】
（シーラント層）
シーラント層１６Ｂは、リチウムイオン電池用外装材２の内層となる。本実施形態のシーラント層１６Ｂは、接着樹脂層１５側から順に、ポリオレフィン樹脂層１６ｂ、イミド系樹脂層１６ａ及びポリオレフィン樹脂層１６ｂの３層の多層構造を有している。イミド系樹脂層１６ａ及びポリオレフィン樹脂層１６ｂは、リチウムイオン電池用外装材１で説明したとおりである。
シーラント層１６Ｂの厚さは、イミド系樹脂層１６ａと２つのポリオレフィン樹脂層１６ｂの合計で、１０〜１００μｍが好ましく、２０〜５０μｍがより好ましい。
【００４７】
（製造方法）
リチウムイオン電池用外装材２の製造方法としては、シーラント層１６Ｂの積層以外は、前述したリチウムイオン電池用外装材１の製造方法と同じ方法が使用できる。ただし、該方法には限定されない。
リチウムイオン電池用外装材２の製造方法としては、前述した工程（III）において、アルミニウム保護層１４上に、ポリオレフィン樹脂層１６ｂ、イミド系樹脂層１６ａ及びポリオレフィン樹脂層１６ｂを順次積層する方法であってもよく、予めポリオレフィン樹脂層１６ｂ、イミド系樹脂層１６ａ及びポリオレフィン樹脂層１６ｂが積層された積層フィルムを作成し、該積層フィルムをアルミニウム保護層１４上に積層する方法であってもよい。積層方法は、前記工程（III）で挙げた積層方法と同じ方法が使用できる。
【００４８】
以上説明したように、本発明のリチウムイオン電池用外装材は、シーラント層が、絶縁性に優れかつ高融点のイミド系樹脂層を有している。該イミド系樹脂層は亀裂が生じ難いため、シーラント層の最表層のポリオレフィン樹脂層に亀裂が生じた場合でもイミド系樹脂層に亀裂が生じることが抑制され、電解液とアルミニウム箔との短絡が抑制される。
なお、本発明のリチウムイオン電池用外装材は、前述したリチウムイオン電池用外装材１、２には限定されない。例えば、アルミニウム保護層は、アルミニウム箔層の両面に形成されていてもよい。アルミニウム保護層を、電解液に接するシーラント層側に形成することは必須である。しかし、基材層側にさらに別の電池を複数スタックさせて使用する場合などは、ひとつのセルから電解液が漏れ出したときに他のセルに電解液が付着し、基材層側から腐食が起こる可能性がある。そのため、基材層側にアルミニウム保護層を形成しておくことも有効である。また、基材層側にアルミニウム保護層を形成することは、アルミニウム箔層と接着剤層の密着をより強固にする効果もある。
【実施例】
【００４９】
以下、実施例を示して本発明を詳細に説明する。ただし、本発明は以下の記載によっては限定されない。
［使用材料］
本実施例に用いた共通材料は以下に示すとおりである。（  ）内は、各層の厚さである。
（基材層）
基材フィルムＡ：２軸延伸ポリアミドフィルム（２５μｍ）。
（接着剤層）
接着剤Ｂ：ポリウレタン系接着剤（４μｍ）。
（アルミニウム箔層）
アルミニウム箔Ｃ：焼鈍処理した軟質アルミニウム箔８０７９材（４０μｍ）。
（アルミニウム保護層）
化成処理液Ｄ：下記比率で各成分を含有する組成物を水に溶解した化成処理液。
アニオン性ポリマー：ポリアクリル酸アンモニウム塩（固形分比２７質量％）
架橋剤：アクリル−イソプロペニルオキサゾリン共重合体（固形分比３質量％）
リン化合物：ヘキサメタリン酸ナトリウム（固形分比２０質量％）
３価クロム化合物：フッ化クロム（III）（固形分比５０質量％）
（接着樹脂層）
接着樹脂Ｅ：無水マレイン酸変性ポリプロピレン樹脂（２０μｍ）。
（シーラント層）
樹脂Ｆ１：ポリプロピレン樹脂（２０μｍ）
フィルムＦ２：ポリイミドフィルム（１２．５μｍ）
【００５０】
［実施例１］
アルミニウム箔Ｃ上に、アルミニウム保護層を形成する化成処理液Ｄをマイクログラビアコートにより塗工し、乾燥ユニットにて１５０〜２５０℃で焼き付け処理を施し、アルミニウム保護層を積層した。次いで、アルミニウム箔層の、前記アルミニウム保護層とは反対側の面に、ドライラミネート手法により、接着剤Ｂを用いて基材フィルムＡを積層し、基材層を設けて積層体を得た。該積層体を押出ラミネート機の巻出し部に設置し、さらにフィルムＦ２をサンド基材部に設置し、２９０℃、８０ｍ／分の加工条件で接着樹脂Ｅを２０μｍの厚みでサンドラミネートして、アルミニウム保護層上に接着樹脂層を介して、フィルムＦ２を積層した。その後、さらにフィルムＦ２上に、２９０℃、８０ｍ／分の加工条件で樹脂Ｆ１を２０μｍの厚みで押し出し、前記積層体と押し出しラミネートすることで、フィルムＦ２からなるイミド系樹脂層と樹脂Ｆ１からなるポリオレフィン樹脂層が積層されたシーラント層を設け、図１に例示した構成のリチウムイオン電池用外装材を作成した。
【００５１】
［実施例２］
フィルムＦ２の両側に、実施例１と同じ樹脂Ｆ１を押し出しラミネートし、ポリプロピレン（１０μｍ）／ポリイミド（１２．５μｍ）／ポリプロピレン（１０μｍ）の３層構成のフィルムＦを作製した。
基材層を設けるまでの工程を実施例１と同様に実施して積層体を得た後、該積層体を押出ラミネート機の巻出し部に設置し、さらに前記フィルムＦをサンド基材部に設置し、２９０℃、８０ｍ／分の加工条件で接着樹脂Ｅを２０μｍの厚みでサンドラミネートして、アルミニウム保護層上に接着樹脂層を介してフィルムＦを積層してシーラント層を設け、図２に例示した構成のリチウムイオン電池用外装材を作成した。
【００５２】
［評価方法］
各例で得られたリチウムイオン電池用外装材をエンボス成形（成型深さ：７ｍｍ）し、シーラント層が内側となっている２つの凹部を形成し、それら凹部内に電池内容物を挿入した後にヒートシールを行って密封し、電池を作製した。このとき、実施例１及び実施例２のいずれのリチウムイオン電池用外装材も、前記エンボス成形時及びヒートシール時においてシーラント層に亀裂は生じないことを確認した。
次いで、エンボス成形時に過剰に深絞り（成型深さ：１３ｍｍ）を行った以外は前述と同様にして電池を作製し、シーラント層のヒートシール部分に亀裂を発生させた。該電池を用いて充放電特性測定装置で充放電サイクル試験を行った。充放電サイクル試験は、以下の条件で実施した。
（１）１Ｃ（定電流５００ｍＡ、定電圧４．２Ｖ充電、定電圧時間１．５時間）。
（２）１０分間放置。
（３）１Ｃ（定電流５００ｍＡ放電。カットオフ電圧２．７Ｖ）。
（４）１０分間放置。
前記「Ｃ」という単位は、電池分野で一般的に用いられるものである。１．０Ｃとは、公称容量値の容量を有するセルを定電流放電して、ちょうど１時間で放電終了となる電流値のことである。例えば、０．５Ａｈの公称容量値のセルにおける「１Ｃ充電」とは、０．５Ａで充電することを意味する。
【００５３】
前記充放電サイクル試験において、実施例１及び実施例２のリチウムイオン電池外装材を用いた電池では、共に外装材のアルミニウム箔層と電池内容物で短絡が発生することはなかった。
このように、本発明のリチウムイオン電池用外装材は、特に車載などの大型用途で求められる優れた絶縁性を有しており、シーラント層のヒートシール部分に亀裂が入っても電解液とアルミニウム箔の短絡を抑制できる。
【符号の説明】
【００５４】
１、２  リチウムイオン電池用外装材  １１  基材層  １２  接着剤層  １３  アルミニウム箔層  １４  アルミニウム保護層  １５  接着樹脂層  １６Ａ、１６Ｂ  シーラント層  １６ａ  イミド系樹脂層  １６ｂ  ポリオレフィン樹脂層
【図１】
0005549181.tif 000002
【図２】
0005549181.tif 000003